(57)【特許請求の範囲】
【請求項１】
入力プーリのプーリシーブ面と出力プーリのプーリシーブ面に金属チェーンを掛け渡して変速するチェーン式無段変速機において、
前記入力プーリのプーリシーブ面と前記出力プーリのプーリシーブ面に、潤滑油をプーリ周方向に排出する油溝と、前記金属チェーンのリンクプレートを連結するピンのピン端面と接触する凸部と、を同心環状に交互に形成し、
前記油溝と前記凸部によるシーブ表面粗さ形状の管理パラメータとして、前記油溝の油溝面積を評価する油溝面積パラメータと、前記凸部の凸部面積を評価する接触面積パラメータと、を用い、
前記入力プーリと前記出力プーリの径方向断面によるシーブ表面初期粗さ形状を、使用によりシーブ面摩耗が進行したとしても、前記油溝面積パラメータの値がすべり限界以上の値であるという条件と、前記接触面積パラメータの値が焼付き限界以上の値であるという条件と、が共に成立する部品機能成立範囲に設定した
ことを特徴とするチェーン式無段変速機用プーリ。
【請求項２】
請求項１に記載されたチェーン式無段変速機用プーリにおいて、
基準長さを整数倍した評価長さでの粗さ曲線のうちコア部の下にある突出谷部の平均深さである突出谷部深さをRvkとし、基準長さにおける粗さ曲線に含まれる１周期分の凹凸が生じている長さを平均した粗さ曲線要素平均長さをRsmとし、基準長さでの粗さ曲線の二乗平均平方根傾斜による溝傾斜角をDelqとし、基準長さを整数倍した評価長さにおいて基準長さ毎の最大高さの平均値を最大高さ粗さRzDINとしたとき、
前記油溝面積パラメータを、前記突出谷部深さRvkとし、
前記接触面積パラメータを、前記粗さ曲線要素平均長さRsmを前記溝傾斜角Delqにより除算したものを、前記最大高さ粗さRzDINにより除算した(Rsm/Delq)/RzDINとし、
前記シーブ表面の摩耗を考慮した前記シーブ表面初期粗さ形状を、前記溝深さパラメータRvkが、すべり限界値0.33≦Rvkという範囲と、前記接触面積パラメータ(Rsm/Delq)/RzDINが、焼付き限界値0.94≦(Rsm/Delq)/RzDINという範囲と、(Rsm/Delq)/RzDIN≧(-Rvk+1.2149)/0.676という両パラメータRvk，(Rsm/Delq)/RzDINの関係範囲と、が共に成立する共通範囲に設定した
ことを特徴とするチェーン式無段変速機用プーリ。
【請求項３】
請求項１又は請求項２に記載されたチェーン式無段変速機用プーリにおいて、
前記入力プーリと前記出力プーリは、前記金属チェーンのピン端面と接触するプーリシーブ面に対し浸炭焼き入れと焼き戻しによる熱処理とショットピーニング処理を施すことで、シーブ表面初期硬さを、815HV（HV：ビッカース硬さ）以上に設定した
ことを特徴とするチェーン式無段変速機用プーリ。
【請求項４】
請求項１から３までの何れか１項に記載されたチェーン式無段変速機用プーリにおいて、
前記入力プーリと前記出力プーリは、砥粒を付着させたラッピングフィルムの砥粒面を、前記金属チェーンのピン端面と接触するプーリシーブ面に押し付けるラッピング処理により、前記油溝と前記凸部を形成するもので、
前記油溝は、第１ラッピングフィルムの砥粒面を前記プーリシーブ面に押し付け、前記第１ラッピングフィルムをフィルム移送のみさせて施工し、
前記凸部は、前記第１ラッピングフィルムの砥粒よりも細かい砥粒を付着させた第２ラッピングフィルムの砥粒面を前記プーリシーブ面に押し付け、前記第２ラッピングフィルムをオシレーションしながらフィルム移送させて施工する
ことを特徴とするチェーン式無段変速機用プーリ。
【発明の詳細な説明】
【技術分野】
【０００１】
本発明は、金属チェーンが掛け渡されるプーリシーブ面の表面粗さ形状をパラメータ管理により設定するチェーン式無段変速機用プーリに関する。
【背景技術】
【０００２】
従来、油保持性の向上を図ることができ、耐摩耗性が向上したベルト式ＣＶＴプーリを再現性よく製造することを目的とするベルト式無段変速機用プーリの製造方法が知られている（例えば、特許文献１参照）。
【０００３】
上記プーリ製造方法は、接触面の形状を形成する研削工程と、形成された接触面の表面粗さを粗くすることにより、接触面に溝部を形成する溝部形成工程と、溝部が形成された接触面の表面をラップフィルムにて研磨して潤滑油を保持させるための油溝を残す接触面研磨工程と、を有する。そして、接触面の表面粗さは、最大高さ粗さＲｚが４μｍ以下、粗さ曲線要素の平均長さＲＳｍが３０〜６０μｍ、粗さ曲線のスキューネスＲｓｋが−２．７〜−０．６（無単位）、突出山部高さＲｐｋが０．０９μｍ以下、突出谷部深さＲｖｋが０．４〜１．３μｍとしている。
【先行技術文献】
【特許文献】
【０００４】
【特許文献１】特開２０１１−１３７４９２号公報
【発明の概要】
【発明が解決しようとする課題】
【０００５】
しかしながら、従来のベルト式無段変速機用プーリの製造方法にあっては、油保持性の向上を図ることを目的とし、シーブ面に形成される溝部形状を、５つの表面粗さパラメータ管理により設定している。すなわち、潤滑油の排出機能を抑えて油保持性を向上させる溝部形状の設定を目指しているため、ベルトとプーリの間に厚い油膜が介在し、厚い油膜の介在で摩擦係数が低下することによりベルトとプーリの間ですべりが生じ、伝達トルクの低下を招く。加えて、初期摩耗により溝部の断面形状が小さくなるほど潤滑油の排出機能が低下することで、初期摩耗を経過した耐久後は油膜がさらに厚くなり、その結果、すべり限界を超えてトルク伝達の機能不良が発生する、という問題があった。加えて、５つの表面粗さパラメータを用いてシーブ表面粗さ形状を管理する構成であるため、管理負担が増大する、という問題があった。
【０００６】
なお、上記特許文献１に記載されたベルト式無段変速機は、ベルトとして、多数のエレメントを積層した金属ベルトを用いているため、例えば、特許第４３２３３５７号公報に記載されているように、エレメントのプーリ接触面に油溝を形成することができる。つまり、油保持性をシーブ面に形成される油溝形状と、エレメントのプーリ接触面に形成される凸部形状と、の両者に分けて部品要求機能を管理することが可能である。
しかし、ベルトとして、多数のリンクプレートをピンにより連結する金属チェーンを用いるチェーン式無段変速機の場合、個々の接触面積が小さいピン端面に油溝を形成することができず、プーリシーブ面に形成した油溝と凸部のみにより、全ての部品要求機能を管理する必要がある。
【０００７】
本発明は、上記問題に着目してなされたもので、入力プーリと出力プーリのシーブ表面粗さ形状を管理するとき、管理負担の軽減を図りながら、油膜形成防止と摩耗抑制という２つの部品要求機能を同時に満足する粗さ形状に設定することができるチェーン式無段変速機用プーリを提供することを目的とする。
【課題を解決するための手段】
【０００８】
上記目的を達成するため、本発明は、入力プーリのプーリシーブ面と出力プーリのプーリシーブ面に金属チェーンを掛け渡して変速するチェーン式無段変速機であることを前提とする。
このチェーン式無段変速機において、前記入力プーリのプーリシーブ面と前記出力プーリのプーリシーブ面に、潤滑油をプーリ周方向に排出する油溝と、前記金属チェーンのリンクプレートを連結するピンのピン端面と接触する凸部と、を同心環状に交互に形成する。
前記油溝と前記凸部によるシーブ表面粗さ形状の管理パラメータとして、前記油溝の油溝面積を評価する油溝面積パラメータと、前記凸部の凸部面積を評価する接触面積パラメータと、を用いる。
前記入力プーリと前記出力プーリの径方向断面によるシーブ表面初期粗さ形状を、使用によりシーブ面摩耗が進行したとしても、前記油溝面積パラメータの値がすべり限界以上の値であるという条件と、前記接触面積パラメータの値が焼付き限界以上の値であるという条件と、が共に成立する部品機能成立範囲に設定した。
【発明の効果】
【０００９】
よって、入力プーリと出力プーリのシーブ表面初期粗さ形状が、使用によりシーブ面摩耗が進行したとしても、油溝面積パラメータの値がすべり限界以上の値であるという条件と、接触面積パラメータの値が焼付き限界以上の値であるという条件と、が共に成立する部品機能成立範囲に設定される。
ここで、シーブ表面粗さ形状の管理パラメータとして用いられる油溝面積パラメータは、油溝面積が大で潤滑油排出機能が高いほど潤滑油膜を薄く抑えられるというように、部品要求機能としての油膜形成防止機能の評価尺度になる。
一方、シーブ表面粗さ形状の管理パラメータとして用いられる接触面積パラメータは、凸部面積が大（平坦）で摩耗が小さいほどピン端面との金属間結合による焼付き（凝着）が抑えられるというように、部品要求機能としての摩耗抑制機能の評価尺度になる。
このように、入力プーリと出力プーリのシーブ表面粗さ形状を管理するとき、部品要求機能に着目した油溝面積パラメータと接触面積パラメータを用いることで、管理負担の軽減を図りながら、油膜形成防止と摩耗抑制という２つの部品要求機能を同時に満足する粗さ形状に設定することができる。
そして、摩耗を考慮した初期範囲は、部品使用により摩耗が進行したとしても部品機能成立範囲内から外れることがないように設定される。なお、シーブ面摩耗は、使用初期に初期摩耗として急速に進行するものの、初期摩耗を経過した耐久後は、摩耗進行が抑えられたままで推移する。このため、シーブ表面初期粗さ形状を、使用によるシーブ表面の摩耗にかかわらず、２つの部品要求機能を同時に満足する形状に管理することができる。
【図面の簡単な説明】
【００１０】
【図１】実施例１のシーブ表面粗さ形状管理の適用対象となるチェーン式無段変速機の一例を示す概略図である。
【図２】チェーン式無段変速機に用いられる金属チェーンを示す一部斜視図である。
【図３】チェーン式無段変速機に用いられるプライマリプーリとセカンダリプーリのシーブ表面粗さ形状を示す概略図である。
【図４】油溝面積パラメータRvkと摩擦係数μの関係特性図である。
【図５】油溝面積パラメータRvkとして用いられる突出谷部深さRvkの定義を説明する表面性状図である。
【図６】摩擦係数μの基準値を決める判断ベースとされるηｖ/Ｆに対する摩擦係数μの関係特性図である。
【図７】接触面積パラメータ(Rsm/Delq)/RzDINの初期値と油溝面積パラメータRvkの変化量ΔRvkの関係特性図である。
【図８】接触面積パラメータ(Rsm/Delq)/RzDINに用いられる粗さ曲線要素平均長さRsmの定義を説明する表面性状図である。
【図９】接触面積パラメータ(Rsm/Delq)/RzDINに用いられる溝傾斜角Delqの定義を説明する表面性状図である。
【図１０】接触面積パラメータ(Rsm/Delq)/RzDINに用いられる最大高さ粗さRzDINの定義を説明する表面性状図である。
【図１１】油溝面積パラメータRvkと接触面積パラメータ(Rsm/Delq)/RzDINの部品機能成立範囲を示す特性図である。
【図１２】油溝面積パラメータRvkと接触面積パラメータ(Rsm/Delq)/RzDINの摩耗を考慮した初期範囲を示す特性図である。
【図１３】初期硬さ(HV)と耐久後の油溝面積パラメータRvkの関係特性図である。
【図１４】実施例１のプーリシーブ面加工方法の工程流れを示す工程ブロック図である。
【図１５】実施例１のフィルムラッピング加工処理を示す基本説明図である。
【図１６】実施例１のフィルムラッピング加工処理工程を構成する各工程でのフィルムグリッドサイズ・オシレーション・フィルム移送・主軸回転数を示す工程表図である。
【発明を実施するための形態】
【００１１】
以下、本発明のチェーン式無段変速機用プーリを実現する最良の形態を、図面に示す実施例１に基づいて説明する。
【実施例１】
【００１２】
実施例１のチェーン式無段変速機用プーリを、「チェーン式無段変速機の構成」、「シーブ表面粗さ形状管理構成」、「チェーン式無段変速機用プーリの加工処理工程」、「背景技術」、「管理パラメータの設定作用」、「シーブ表面粗さ形状管理作用」に分けて説明する。
【００１３】
［チェーン式無段変速機の構成］
図１は、チェーン式無段変速機の一例を示し、図２は、金属チェーンの一部斜視図を示し、図３は、シーブ表面粗さ形状の概略図を示す。以下、図１〜図３に基づき、シーブ表面粗さ形状管理の適用対象となるチェーン式無段変速機の構成を説明する。
【００１４】
実施例１のチェーン式無段変速機CVTは、図１(a)に示すように、プライマリプーリ１（入力プーリ）のプーリシーブ面１１，１２と、セカンダリプーリ２（出力プーリ）のプーリシーブ面２１，２２に金属チェーン３を掛け渡して変速する。
このチェーン式無段変速機CVTに用いられる固定プーリと可動プーリによるプライマリプーリ１のプーリシーブ面１１，１２（図１(b)）と、固定プーリと可動プーリによるセカンダリプーリ２のプーリシーブ面２１，２２（図１(c)）と、が実施例１のシーブ表面粗さ形状管理の適用対象となる。
【００１５】
前記金属チェーン３は、図２に示すように、多数のリンクプレート３１と、リンクプレート３１を屈曲可能に連結する一対のピン３２，３２と、を有して構成される。一対のピン３２，３２は、楕円形状の２つのピンを組み合わせたもので、両端のピン端面３２ａ，３２ｂが、プーリシーブ面１１，１２，２１，２２と薄い油膜を介してトルク伝達可能に接触する。なお、図２において、BLはベルト長さ方向であり、BWはベルト幅方向である。
【００１６】
前記プライマリプーリ１のプーリシーブ面１１，１２と前記セカンダリプーリ２のプーリシーブ面２１，２２には、図３に示すように、潤滑油をプーリ周方向に排出する油溝４１と、金属チェーン３のピン端面３２ａ，３２ｂに対し薄い油膜を介して接触する凸部４２と、が同心環状に交互に形成される。なお、図３は、実際には極めて複雑なシーブ表面粗さ凹凸形状になるものを概略化して図示したものである。
【００１７】
［シーブ表面粗さ形状管理構成］
図４〜図１３は、チェーン式無段変速機CVTのシーブ表面粗さ形状の管理範囲を導く手順を示す各関係特性図である。以下、図４〜図１３に基づき、シーブ表面粗さ形状管理構成を説明する。
【００１８】
チェーン式無段変速機用プーリは、油溝４１と凸部４２によるシーブ表面粗さ形状の管理パラメータとして、油溝４１からの潤滑油排出による油膜形成防止機能を評価する“油膜形成防止パラメータ”と、ピン端面３２ａ，３２ｂと接触する凸部４２による摩耗抑制機能を評価する“摩耗抑制パラメータ”と、の２つのパラメータを用いることを基本概念とする。
そして、プライマリプーリ１とセカンダリプーリ２の径方向断面によるシーブ表面粗さ形状を、“油膜形成防止パラメータ”による評価値がすべり限界を超えないという条件と、“摩耗抑制パラメータ”による評価値が焼付き限界を下回らないという条件と、が共に成立する範囲に設定したものである。
以下、実施例１で用いた具体的な２つの管理パラメータ（油溝面積パラメータRvk、接触面積パラメータ(Rsm/Delq)/RzDIN）の選定と、選定したパラメータによる成立範囲の設定について説明する。
【００１９】
（油溝面積パラメータRvk）
前記“油膜形成防止パラメータ”としては、油溝４１の油溝面積を評価する油溝面積パラメータを用い、この油溝面積パラメータを、突出谷部深さRvkとしている。
そして、シーブ表面粗さ形状を、図４に示すように、“油溝面積パラメータRvk”の値がすべり限界値0.33以上であるという油膜形成防止条件が成立する範囲に設定している。ここで、すべり限界値0.33は、油膜の形成を抑えてトルク伝達機能を満足する摩擦係数μとして設定した基準値により決める。
【００２０】
前記「突出谷部深さRvk」は、図５に示すように、基準長さlrを整数倍（例えば、５倍）した評価長さlnでの平準化粗さ曲線のうちコア部の下にある突出谷部の平均深さをいう。すなわち、図５は、線形負荷曲線による高さ特性（JIS B0671-2:'02／ISO 13565-2:'96）を示し、
Rk    コア部のレベル差  ：コア部の上側レベルと下側レベルの差
Rpk   突出山部高さ      ：コア部の上にある突出山部の平均高さ
Rvk   突出谷部深さ      ：コア部の下にある突出谷部の平均深さ
Mr1   コア部の負荷長さ率：突出山部とコア部の分離線と負荷曲線の交点の負荷長さ率
Mr2   コア部の負荷長さ率：突出谷部とコア部の分離線と負荷曲線の交点の負荷長さ率
である。なお、摩耗により粗さ曲線が変化すると、これに伴いプラトー曲線（等価直線）が変化する。このため、コア部のレベル差Rkが変化し、突出谷部深さRvkも変化することになる。
【００２１】
前記「摩擦係数μの基準値」は、図６に示すように、横軸にηｖ/Ｆ（η：粘度、ｖ：すべり速度、Ｆ：荷重）をとり、縦軸に摩擦係数μをとったとき、ηｖ/Ｆが大きくなるにしたがって、境界潤滑領域→混合潤滑領域→流体潤滑領域へと移行する。このとき、トルク伝達機能を満足する摩擦係数μの値、つまり、摩擦係数μが高い境界潤滑領域から摩擦係数μが低下する混合潤滑領域に入った付近の値に設定される。
【００２２】
前記「すべり限界値」の意味について説明する。チェーン式無段変速機CVTでは、エンジン等による駆動源からの入力トルクを、入力プーリから金属チェーンを介して出力プーリに伝達する。そのため、入出力プーリへのトルク伝達時、金属チェーン（ピン端面）−プーリ（シーブ面）の間の摩擦係数μの低下が生じると、金属チェーンまたは入力プーリが空回りを起こし、出力トルクの低下を招く機能不良が発生する。そのため、トルク伝達時の摩擦係数μを、伝達トルク機能不良の発生を抑える値として設定された基準値で管理しており、この基準値をすべり限界値としている。なお、実際上の管理においては、例えば、基準値±10%程度の許容範囲を持たせている。
【００２３】
（接触面積パラメータ(Rsm/Delq)/RzDIN）
前記“摩耗抑制パラメータ”としては、凸部４２の凸部面積を評価する接触面積パラメータを用い、この接触面積パラメータを、粗さ曲線要素平均長さRsmを溝傾斜角Delqにより除算したものを、さらに最大高さ粗さRzDINにより除算した(Rsm/Delq)/RzDINとしている。
そして、“接触面積パラメータ(Rsm/Delq)/RzDIN”の初期値が、図７に示すように、0.94未満であると焼き付きが発生するため、シーブ表面粗さ形状の焼付き限界値を0.94としている。ここで、油溝面積パラメータRvkの摩耗による変化量ΔRvkは、図７に示すように、接触面積パラメータ(Rsm/Delq)/RzDINの初期値が小さいほど（凸部面積小）大きくなり、接触面積パラメータ(Rsm/Delq)/RzDINの初期値が大きいほど（凸部面積大）小さくなるという関係にある。
【００２４】
前記「粗さ曲線要素平均長さRsm」は、図８に示すように、基準長さlrにおける粗さ曲線に含まれる１周期分の凹凸が生じている長さを平均したものであり、
Rsm＝(1/m)ΣＸsi
の式にて計算される。
【００２５】
前記「溝傾斜角Delq」は、図９に示すように、基準長さlrでの粗さ曲線の二乗平均平方根傾斜をいい、
Delq＝√(1/lr)∫[dZ(x)/dx]2dx
の式にて計算される。
【００２６】
前記「最大高さ粗さRzDIN」は、図１０に示すように、基準長さlrを整数倍（例えば、５倍）した評価長さlnにおいて、基準長さlr毎の最大高さＺiを求めたときの平均値であり、
RzDIN＝(1/n)ΣＺi
の式にて計算される。なお、最大高さＺiの最大値は、Rmax・DINである。
【００２７】
前記「焼付き限界値」の意味について説明する。潤滑油量不足により油膜切れ（潤滑油無し）が発生して金属間結合が生じる現象を焼付き（凝着）と総称しており、軸受け等の摺動部品で発生する現象である。チェーン式無段変速機CVTでは、金属チェーン（ピン端面）−プーリ（シーブ面）の間で同様の現象が発生する。この焼付き痕が存在すると、摺動時に障害となり、金属チェーンの損傷を引き起こす機能不良の発生原因となる。そのため、初期摩耗が経過した耐久後に、この焼付き痕を確認し、焼付き痕の発生限界となる値を焼付き限界値としている。
【００２８】
（パラメータによる成立範囲の設定）
上記のように、チェーン式無段変速機CVTの部品要求機能を満足するためには、図１１のハッチングに示すように、プライマリプーリ１とセカンダリプーリ２の径方向断面によるシーブ表面粗さ形状を、油溝面積パラメータRvkの値がすべり限界以上の値（0.33以上の値）であるという条件と、接触面積パラメータ(Rsm/Delq)/RzDINの値が焼付き限界以上の値（0.94以上の値）であるという条件と、が共に成立する範囲に設定する必要がある。
【００２９】
このとき、チェーン式無段変速機CVTの部品要求機能を満足させ、かつ、部品使用時のシーブ表面の摩耗を考慮すると、初期範囲としては、油溝面積パラメータRvkが、すべり限界値0.33≦Rvkという範囲と、接触面積パラメータ(Rsm/Delq)/RzDINが、焼付き限界値0.94≦(Rsm/Delq)/RzDINの範囲と、(Rsm/Delq)/RzDIN≧(-Rvk+1.2149)/0.676という両パラメータRvk，(Rsm/Delq)/RzDINの関係範囲と、が共に成立する共通範囲に設定する必要がある（図１２のハッチング領域）。ここで、両パラメータRvk，(Rsm/Delq)/RzDINを用いた(Rsm/Delq)/RzDIN≧(-Rvk+1.2149)/0.676という条件は、図７の油溝面積パラメータRvkの摩耗による変化量ΔRvkの特性をあらわすｙ＝-0.0676ｘ＋0.9199により導き出され、摩耗があっても基準値以上の摩擦係数（0.33≦Rvk）を確保する条件になる。
すなわち、摩耗を考慮した初期範囲は、図１２の矢印に示すように、部品使用により摩耗が進行したとしても部品機能成立範囲内から外れることがないように設定される。なお、シーブ面摩耗は、使用初期に初期摩耗として急速に進行するものの、初期摩耗を経過した耐久後は、摩耗進行が抑えられたままで推移する。
【００３０】
次に、耐久後であってもすべり限界以上の表面粗さを確保するために必要な初期硬さについて説明する。
シーブ表面初期硬さは、図１３に示すように、815HV（HV：ビッカース硬さ）以上に設定した。これは、図１２に示すように、耐久後の油溝面積パラメータRvkとして、すべり限界値0.33以上が必要であることによる。そして、シーブ表面初期硬さを確保するため、プライマリプーリ１とセカンダリプーリ２は、金属チェーン３のピン端面３２ａ，３２ｂと接触するプーリシーブ面１１，１２，２１，２２に対し、浸炭焼き入れと焼き戻しによる熱処理とショットピーニング処理を施した。
【００３１】
［チェーン式無段変速機用プーリの加工処理工程］
図１４は、チェーン式無段変速機用プーリの工程ブロック図であり、図１５は、フィルムラッピング加工処理を示す基本説明図であり、図１６は、各工程でのフィルムグリッドサイズ・オシレーション・フィルム移送・主軸回転数を示す工程表図である。以下、図１４〜図１６に基づき、チェーン式無段変速機用プーリの加工処理工程を説明する。なお、以下の加工処理工程の説明において、４つのプーリシーブ面１１，１２，２１，２２のうち、プーリシーブ面１２を代表例として説明する。
【００３２】
チェーン式無段変速機用プーリは、図１４に示すように、熱処理工程４（CQT：carburizing quenching and temperingの略）→仕上げ旋盤加工処理工程５→研削加工処理工程６→マイクロショット加工処理工程７→フィルムラッピング加工処理工程８と進む流れにより製造される。
【００３３】
前記熱処理工程４は、浸炭焼き入れ焼き戻しにより、プーリシーブ面１２の表面を硬化する表面硬化処理を施す工程である。
【００３４】
前記仕上げ旋盤加工処理工程５は、プーリシーブ面１２の表面を荒仕上げする旋盤加工処理を施す工程である。
【００３５】
前記研削加工処理工程６は、総形砥石によりプーリシーブ面１２の表面を仕上げする研削加工処理を施す工程である。
【００３６】
前記マイクロショット加工処理工程７は、プーリシーブ面１２にマイクロ粒を噴射することで表面硬さを与える処理を施す工程である。ショットは、噴射する砥粒粒径・噴射圧力・噴射時間・噴射距離などで硬度と粗さが変わる。ここでは、表面硬さとして815HV以上の要求される硬さを得るために、通常のショットではなく、粒径が小さいマイクロ粒を噴射する。このマイクロショット加工処理は、粒径が小さい分、面圧が高くて硬度が入りやすいが、一方では、表面粗さがばらついてしまう。
【００３７】
前記フィルムラッピング加工処理工程８は、図１５に示すように、砥粒を付着させたラッピングフィルム９の砥粒面９ａを、プーリシーブ面１２に押し付けるラッピング処理により無数の同心円溝を外観的にレコード溝の如く施工する工程である。このフィルムラッピング加工処理工程８は、図１６に示すように、「第一工程」と「第一工程-2」と「第二工程」と「第三工程」を有する。
【００３８】
ここで、「第一工程」は、フィルムグリッドサイズが粗粒度で、オシレーション有り、フィルム移送有り、主軸回転数は定常回転数である。「第一工程-2」は、フィルムグリッドサイズが粗粒度で、オシレーション有り、フィルム移送無し、主軸回転数は定常回転数である。「第二工程」は、フィルムグリッドサイズが粗粒度で、オシレーション無し、フィルム移送有り、主軸回転数は定常回転数である。「第三工程」は、「第一工程」と「第二工程」の砥粒よりも細かいフィルムグリッドサイズが細密粒度で、オシレーション有り、フィルム移送有り、主軸回転数は高速回転数である。
【００３９】
なお、「フィルムグリッドサイズ」とは、ラッピングフィルムに付着させた砥粒の大きさをいう。「オシレーション」とは、押し付けたラッピングフィルムをシーブ面の径方向に往復運動させる振動をいう。「フィルム移送」とは、押し付けたラッピングフィルムをローラ回転によりシーブ面の周方向に移送させることをいう。「主軸回転数」とは、加工対象であるプーリをチャック締めにより固定したプーリ回転支持主軸の回転数をいう。以下、各工程とフィルムラッピング加工処理作用について説明する。
【００４０】
（第一工程）
前記第一工程は、プーリシーブ面１２に表面硬さを施すマイクロショット加工処理工程７（前処理工程）の後、プライマリプーリ１のシーブ表面粗さのバラツキを平準化する工程である。
この第一工程は、グリッドサイズが粗粒度の砥粒を付着させた第１ラッピングフィルム９１の砥粒面９１ａを、プーリシーブ面１２に押し付け、第１ラッピングフィルム９１をオシレーションしながらフィルム移送させて施工する。
すなわち、第一工程では、フィルムグリッドサイズが粗粒度というようにグリッドサイズを第三工程に比べて大きくしているため、グリッド単位の研削面積が大きくなり、表面の除去量を多くすることができる。そして、オシレーション有りとしているため、プーリシーブ面１２の径方向に高速で砥粒が往復運動し、砥粒のシーブ表面への接触が分散され、均一な表面を得ることができる。さらに、フィルム移送有りとしているため、シーブ表面に対し常に新しい研削面を与えることができ、加工抵抗が増加し、研削性がアップし、安定した研削ができる。加えて、主軸回転数が定常回転数というように主軸回転数を第三工程に比べて遅くしているため、動摩擦係数が増加し、加工抵抗が増加することで、表面の除去量を多くすることができる。
【００４１】
前記第一工程-2は、第１ラッピングフィルム９１をオシレーションしながらフィルム移送させて施工する第一工程の最終段階で、第１ラッピングフィルム９１のフィルム移送を停止するスパークアウトを入れる工程である。
すなわち、第一工程-2は、フィルム移送無しとしているため、第１ラッピングフィルム９１に砥粒の目詰まりが発生し、加工抵抗の低下となり、研削性が悪化する。しかし、第一工程の最終段階で短時間だけスパークアウトを入れて研削量を下げていくと、バラツキの大きな部分だけを研削し、既にバラツキが小さくなっている部分の研削が抑えられることで、表面粗さのバラツキ低減に効果がある。
【００４２】
（第二工程）
前記第二工程は、シーブ表面に形成された溝の深さ度合いを評価する表面粗さパラメータを、所定の目標値となるように施工する工程である。具体的には、シーブ表面粗さのパラメータの一つである油溝面積パラメータRvkが、すべり限界値0.33≦Rvkという範囲になるように施工する。
この第二工程は、第１ラッピングフィルム９１のオシレーションを禁止し、第１ラッピングフィルム９１の砥粒面を、プーリシーブ面１２に押し付け、第１ラッピングフィルム９１をフィルム移送させてシーブ面に溝を施工する。
すなわち、第二工程では、フィルムグリッドサイズが粗粒度というようにグリッドサイズを第三工程に比べて大きくしているため、グリッド単位の研削面積が大きくなり、表面に深い凹凸（溝）を作ることができる。そして、オシレーションを禁止しているため、砥粒のシーブ面への接触が固定され、加工抵抗が増加し、シーブ表面に深い凹凸（溝）を作ることができる。さらに、フィルム移送有りとしているため、シーブ表面に対し常に新しい研削面を与えることができ、加工抵抗が増加し、研削性がアップする。加えて、主軸回転数が定常回転数というように主軸回転数を第三工程に比べて遅くしているため、動摩擦係数が増加し、加工抵抗が増加することで、シーブ表面に深い凹凸（溝）を作ることができる。
【００４３】
（第三工程）
前記第三工程は、シーブ表面に形成された凹凸による平坦度合いを評価する表面粗さパラメータを、所定の目標値となるように施工する工程である。具体的には、シーブ表面粗さのパラメータの他の一つである接触面積パラメータ(Rsm/Delq)/RzDINが、焼付き限界値0.94≦(Rsm/Delq)/RzDINという範囲となるように施工する。
この第三工程は、第一工程と第二工程の砥粒（グリッドサイズが粗粒度）よりも細かい砥粒（グリッドサイズが細密粒度）を付着させた第２ラッピングフィルム９２の砥粒面９２ａを、プーリシーブ面１２に押し付け、第２ラッピングフィルム９２をオシレーションしながらフィルム移送させてシーブ表面に平坦面を施工する。
すなわち、第三工程では、フィルムグリッドサイズが細密粒度というようにグリッドサイズを第一工程と第二工程に比べて小さくしているため、グリッド単位の研削面積が小さくなり、表面の除去量を少なくすることができると共に表面粗さを良くすることができる。そして、オシレーション有りとしているため、プーリシーブ面１２の径方向に高速で砥粒が往復運動し、砥粒のシーブ表面への接触が分散され、均一な表面を得ることができる。さらに、フィルム移送有りとしているため、シーブ表面に対し常に新しい研削面を与えることができ、加工抵抗が増加し、研削性がアップし、安定した研削ができる。加えて、主軸回転数が高速回転数というように主軸回転数を第一工程や第二工程に比べて主軸回転数を高くしているため、動摩擦係数が低減し、加工抵抗が減少する。よって、細かい砥粒との相乗作用により、微細な加工が可能となり、シーブ表面の凸部先端に、均一で、且つ、平坦な面を作ることができる。
【００４４】
（フィルムラッピング加工処理作用）
上記のように、フィルムラッピング加工処理工程８では、第一工程において、前処理工程によるプーリのシーブ表面粗さのバラツキが平準化（安定化）される。次の第二工程において、所望の摩擦係数μを確保するように油溜まりのための溝が形成される。次の第三工程において、耐摩耗性を確保するようにプーリのシーブ表面がならされる。
つまり、フィルムラッピング加工処理工程８を、バラツキ平準化機能を持つ第一工程と、溝加工による摩擦係数管理機能を持つ第二工程と、平坦加工による耐摩耗性管理機能を持つ第三工程と、に分ける構成を採用している。したがって、粗さバラツキを平準化する第一工程により、続いて施工される第二工程と第三工程での表面粗さ管理パラメータが成立範囲内に入る歩留まりが良くなる。そして、第二工程と第三工程により、摩擦係数と耐摩耗性がそれぞれ分けて精度良く管理される。
プーリシーブ面の表面粗さ管理は、大量に生産されるプーリ製品からサンプリングによりピックアップしたプーリ製品のシーブ面表面粗さのプロファイルを測定し、測定値が適正範囲にあれば、工程仕様を変更することなく、フィルムラッピング加工処理を継続する。一方、測定値が適正範囲からずれると、ずれ方向が油溝面積パラメータRvkである場合は第二工程を調整し、ずれ方向が接触面積パラメータ(Rsm/Delq)/RzDINである場合には第三工程を調整し、ずれ方向が両方である場合には、第二工程と第三工程を調整する。この調整代としては、工程所要時間やフィルムグリッドサイズや主軸回転数等により行う。
この結果、プーリシーブ面の表面粗さのプロファイルが、摩擦係数と耐摩耗性を確保するプロファイルとなるように安定的に加工される。
【００４５】
［背景技術］
まず、ベルト式無段変速機のベルトとプーリの組合せについて述べる。
ベルト側には、エレメントのプーリ接触面にフランク溝を設け、プーリ側には、潤滑皮膜を形成するための平坦部と油排出させるための溝部を形成している。これにより、トルク伝達性能を担保するための油排出凹部と油膜形成のための凸部を設定している（特許第４３２３３５７号公報参照）。
【００４６】
一方、チェーン式無段変速機のチェーンとプーリの組合せについて述べる。
チェーン側のピン部は、構造的に排出用溝凹部が無い。プーリ側には、ベルト式無段変速機と同様に潤滑皮膜を形成するための平坦部と油排出させるための溝部を形成している。
【００４７】
一般的にチェーン式無段変速機は、船外機用変速機、スクータ用変速機で市場実績がある。一方、車両用の変速機としては、原動機側からの入力トルク、トルク変動など条件が厳しいことなどから、チェーン複列化することでトルク伝達容量を増している。
このように、車両用の変速機として用いられるチェーン式無段変速機において、トルク伝達容量を増すということは、ピンとプーリ間の接触部が高面圧・高温となるということ、そして、トルク変動に応じた安定した動摩擦係数を得るということ、が重要なポイントとなる。
ここで、摩擦係数変動要因としては、接触面相互の粗さと潤滑油の表面皮膜形成による粘度により、トルク伝達膜を形成しつつ微細溝が余剰な潤滑油を適宜排出する作用が円滑に行われないときに生じるということは、従前公開済み先行技術（特許第４３２３３５７号公報）により知られている。
【００４８】
しかしながら、上記に述べたようにチェーンとベルトの違いからベルト式無段変速機用プーリをチェーン式無段変速機用プーリとして適用できない。なぜなら、ベルト式無段変速機用プーリをチェーン式無段変速機用プーリとして適用すると、潤滑油排出機能に劣ることになる。よって、故障モードとして、余剰油によりシーブ面とピン端面との間の滑りでの発熱により軟化すると、摩耗のためにシーブ面に形成されていた溝が消滅し、焼き付き発生による走行不能に陥るおそれがあることによる。
【００４９】
すなわち、チェーン式無段変速機の課題としては、
・金属チェーンのピン端面は、排出溝を設けられない。このため、設けられない排出溝に代替する排出能力をプーリ側に設ける必要がある。
この際、排出能力をプーリ側に設け過ぎると油膜形成を行う平坦部に油を形成しにくくなるので排出能力の上限を考慮しなければならない。
・使用経過によるプーリの摩擦係数の経時変化、表面摩耗による排出能力低下を考慮する必要がある。
・表面摩耗を促進する入力トルク増大を抑制する微細溝と耐摩耗性の硬度を考慮しなければならず、硬度保障する必要がある。
【００５０】
上記のように、チェーン式無段変速機へ適用することに伴って新たに生じる課題を解決しつつ、ベルト式無段変速機のエレメントが分担していた潤滑油排出機能をプーリ側に移し、プーリ側のみで潤滑油排出機能と摩耗抑制機能の両方を担うときに要求される厳しいシーブ面粗さ管理技術を提案するものが本願である。
【００５１】
［管理パラメータの設定作用］
上記のように、プーリ側で潤滑油排出機能と摩耗抑制機能の両方を担うとき、各機能に対応するシーブ表面粗さ形状の管理パラメータの設定が重要である。以下、これを反映する管理パラメータの設定作用を説明する。
【００５２】
前記潤滑油排出機能を担う油膜形成防止パラメータとして、油溝４１の油溝面積を評価する油溝面積パラメータRvk（＝突出谷部深さ）を用いた。
すなわち、油溝面積は、図３に示すように、油溝面積が大きくなると油溝断面積Ｓが大きくなるというように、
油溝面積∝Ｓ∝突出谷部面積A2          …(1)
という関係にある。そして、突出谷部面積A2は、図５から明らかなように、
A2∝Rvk                                …(2)
という関係にある。
したがって、(1),(2)式により、油溝断面積Ｓは、
油溝面積∝Rvk                          …(3)
となる。
以上のように、油溝４１の油溝面積を評価する油溝面積パラメータは、(3)式から油溝面積パラメータRvkと設定できる。
【００５３】
前記摩耗抑制機能を担う摩耗抑制パラメータとして、粗さ曲線要素平均長さRsmを溝傾斜角Delqにより除算したものを、最大高さ粗さRzDINにより除算し、凸部４２の凸部面積を評価する接触面積パラメータ(Rsm/Delq)/RzDINを用いた。
すなわち、凸部面積は、図３に示すように、凸部面積が大きくなると凸部長さｌが大きくなるというように、
凸部面積∝ｌ                          …(4)
という関係にある。
(a) 凸部面積大の理想形状は、凸部長さｌ＝溝間長さＬの長方形である。つまり、粗さ曲線要素平均長さRsmが一定の場合、図３に示すように、溝角θ（≒溝傾斜角Delq）が小さいほど凸部長さｌが大きくなるというように、
ｌ∝Rsm/Delq                          …(5)
という関係にある。
(b) Rsm、Delqが同じである形状の場合、図３に示すように、山高さｔ（∝RzDIN）が小さいものほど凸部長さｌが大きくなるというように、
ｌ∝１/RzDIN                          …(6)
という関係にある。
したがって、(4),(5),(6)式により、凸部面積は、
凸部面積∝(Rsm/Delq)/RzDIN            …(7)
となる。
以上のように、凸部４２の凸部面積を評価する接触面積パラメータは、(7)式から接触面積パラメータ(Rsm/Delq)/RzDINと設定できる。
【００５４】
［シーブ表面粗さ形状管理作用］
プライマリプーリ１とセカンダリプーリ２のシーブ表面粗さ形状を管理するとき、油膜形成防止と摩耗抑制という２つの部品要求機能を同時に満足する粗さ形状に設定する必要がある。以下、これを反映するシーブ表面粗さ形状管理作用を説明する。
【００５５】
チェーン式無段変速機CVTの部品要求機能を満足するためには、図１１のハッチングに示すように、プライマリプーリ１とセカンダリプーリ２の径方向断面によるシーブ表面粗さ形状が、油溝面積パラメータRvkの値がすべり限界以上の値（0.33以上の値）であるという条件と、接触面積パラメータ(Rsm/Delq)/RzDINの値が焼付き限界以上の値（0.94以上の値）であるという条件と、が共に成立する範囲に設定される。
【００５６】
ここで、シーブ表面粗さ形状の管理パラメータとして用いられる油溝面積パラメータRvkは、油溝４１からの潤滑油排出機能が高いほど潤滑油膜が薄く抑えられ、摩擦係数μを確保できるというように、部品要求機能としての油膜形成防止機能の評価尺度になる。
【００５７】
一方、シーブ表面粗さ形状の管理パラメータとして用いられる接触面積パラメータ(Rsm/Delq)/RzDINは、凸部面積が大（平坦）であるほど摩耗が小さく抑えられ、金属間結合による焼付き（凝着）を防止できるというように、部品要求機能としての摩耗抑制機能の評価尺度になる。
【００５８】
このように、プライマリプーリ１とセカンダリプーリ２のシーブ表面粗さ形状を管理するとき、部品要求機能に着目した油溝面積パラメータRvkと接触面積パラメータ(Rsm/Delq)/RzDINという２つの管理パラメータを用いることで、管理負担の軽減を図りながら、油膜形成防止と摩耗抑制という２つの部品要求機能を同時に満足する粗さ形状に設定することができる。
【００５９】
そして、チェーン式無段変速機CVTの部品要求機能を満足させ、かつ、部品使用時のシーブ表面の摩耗を考慮すると、プーリシーブ表面の初期粗さ形状が、図１２のハッチング領域に示すように、すべり限界値0.33≦Rvkという範囲と、焼付き限界値0.94≦(Rsm/Delq)/RzDINの範囲と、(Rsm/Delq)/RzDIN≧(-Rvk+1.2149)/0.676という両パラメータRvk，(Rsm/Delq)/RzDINの関係範囲と、が共に成立する共通範囲に設定される。
この場合、図６に示すように、初期油膜厚さが境界潤滑領域の狙いの範囲に存在するように管理される。その後、使用により摩耗が進行したとしても、図６に示すように、部品性能（摩擦係数μの基準値）を確保することが可能な油膜厚さの範囲内に収まるように管理されることになる。
したがって、プーリシーブ表面の初期粗さ形状を、使用により摩耗が進行したとしても、油膜形成防止と摩耗抑制という２つの部品要求機能を同時に満足する粗さ形状に設定することができる。
【００６０】
次に、シーブ表面初期硬さは、図１３に示すように、815HV（HV：ビッカース硬さ）以上に設定される。このシーブ表面初期硬さを確保するにあたっては、プライマリプーリ１とセカンダリプーリ２は、金属チェーン３のピン端面３２ａ，３２ｂと接触するプーリシーブ面１１，１２，２１，２２に対し、浸炭焼き入れと焼き戻しによる熱処理とショットピーニング処理が施される。
したがって、シーブ表面初期硬さとして、耐久後の油溝面積パラメータRvkの条件を満足する初期硬さとしたことで、耐久後であってもすべり限界以上の表面粗さを確保することができる。
【００６１】
次に、効果を説明する。
実施例１のチェーン式無段変速機用プーリにあっては、下記に列挙する効果を得ることができる。
【００６２】
(1) 入力プーリ（プライマリプーリ１）のプーリシーブ面１１，１２と出力プーリ（セカンダリプーリ２）のプーリシーブ面２１，２２に金属チェーン３を掛け渡して変速するチェーン式無段変速機CVTにおいて、
前記入力プーリ（プライマリプーリ１）のプーリシーブ面１１，１２と前記出力プーリ（セカンダリプーリ２）のプーリシーブ面２１，２２に、潤滑油をプーリ周方向に排出する油溝４１と、前記金属チェーン３のリンクプレート３１を連結するピン３２，３２のピン端面３２ａ，３２ｂと接触する凸部４２と、を同心環状に交互に形成し、
前記油溝４１と前記凸部４２によるシーブ表面粗さ形状の管理パラメータとして、前記油溝４１からの潤滑油排出による油膜形成防止機能を評価する油膜形成防止パラメータと、前記ピン端面３２ａ，３２ｂと接触する前記凸部４２の摩耗抑制機能を評価する摩耗抑制パラメータと、を用い、
前記入力プーリ（プライマリプーリ１）と前記出力プーリ（セカンダリプーリ２）の径方向断面によるシーブ表面粗さ形状を、前記油膜形成防止パラメータによる評価値がすべり限界を超えないという条件と、前記摩耗抑制パラメータによる評価値が焼付き限界を下回らないという条件と、が共に成立する範囲に設定した。
このため、入力プーリ（プライマリプーリ１）と出力プーリ（セカンダリプーリ２）のシーブ表面粗さ形状を管理するとき、管理負担の軽減を図りながら、油膜形成防止と摩耗抑制という２つの部品要求機能を同時に満足する粗さ形状に設定することができる。
【００６３】
(2) 前記油膜形成防止パラメータとして、前記油溝４１の油溝面積を評価する油溝面積パラメータを用い、
前記摩耗抑制パラメータとして、前記凸部４２の凸部面積を評価する接触面積パラメータを用い、
前記入力プーリ（プライマリプーリ１）と前記出力プーリ（セカンダリプーリ２）の径方向断面によるシーブ表面粗さ形状を、前記油溝面積パラメータの値がすべり限界以上の値であるという条件と、前記接触面積パラメータの値が焼付き限界以上の値であるという条件と、が共に成立する範囲に設定した。
このため、(1)の効果に加え、油溝４１の油溝面積を評価する油溝面積パラメータと、凸部４２の凸部面積を評価する接触面積パラメータを用いることで、シーブ表面粗さ形状を、油膜形成防止と摩耗抑制という２つの部品要求機能を同時に満足する粗さ形状に管理することができる。
【００６４】
(3) 基準長さlrを整数倍した評価長さlnでの粗さ曲線のうちコア部の下にある突出谷部の平均深さである突出谷部深さをRvkとし、基準長さlrにおける粗さ曲線に含まれる１周期分の凹凸が生じている長さを平均した粗さ曲線要素平均長さをRsmとし、基準長さlrでの粗さ曲線の二乗平均平方根傾斜による溝傾斜角をDelqとし、基準長さlrを整数倍した評価長さlnにおいて基準長さlr毎の最大高さの平均値を最大高さ粗さRzDINとしたとき、
前記油溝面積パラメータを、前記突出谷部深さRvkとし、
前記接触面積パラメータを、前記粗さ曲線要素平均長さRsmを前記溝傾斜角Delqにより除算したものを、前記最大高さ粗さRzDINにより除算した(Rsm/Delq)/RzDINとし、
前記シーブ表面粗さ形状を、前記油溝面積パラメータRvkの値がすべり限界値0.33以上であるという油膜形成防止条件と、前記接触面積パラメータ(Rsm/Delq)/RzDINの値が焼付き限界値0.94以上であるという摩耗抑制条件と、が共に成立する範囲に設定した。
このため、(2)の効果に加え、管理パラメータとして、潤滑油排出機能をあらわす油溝面積パラメータRvkと、摩耗抑制機能をあらわす接触面積パラメータ(Rsm/Delq)/RzDINと、を用いることで、シーブ表面粗さ形状を、２つの部品要求機能を同時に満足する形状に管理することができる。
【００６５】
(4) 前記シーブ表面の初期摩耗を考慮した前記シーブ表面初期粗さ形状を、前記溝深さパラメータRvkが、すべり限界値0.33≦Rvkという範囲と、前記接触面積パラメータ(Rsm/Delq)/RzDINが、焼付き限界値0.94≦(Rsm/Delq)/RzDINという範囲と、(Rsm/Delq)/RzDIN≧(-Rvk+1.2149)/0.676という両パラメータRvk，(Rsm/Delq)/RzDINの関係範囲と、が共に成立する共通範囲に設定した。
このため、(3)の効果に加え、シーブ表面初期粗さ形状を、使用によるシーブ表面の摩耗にかかわらず、２つの部品要求機能を同時に満足する形状に管理することができる。
【００６６】
(5) 前記入力プーリ（プライマリプーリ１）と前記出力プーリ（セカンダリプーリ２）は、前記金属チェーン３のピン端面３２a，３２ｂと接触するプーリシーブ面１１，１２，２１，２２に対し浸炭焼き入れと焼き戻しによる熱処理とショットピーニング処理を施すことで、シーブ表面初期硬さを、815HV（HV：ビッカース硬さ）以上に設定した。
このため、(1)〜(4)の効果に加え、シーブ表面初期硬さの設定によりプーリ使用によるシーブ表面の摩耗促進を抑えることで、耐久後であってもすべり限界以上の表面粗さを確保することができる。
【００６７】
(6) 前記入力プーリ（プライマリプーリ１）と前記出力プーリ（セカンダリプーリ２）は、砥粒を付着させたラッピングフィルム９の砥粒面９ａを、前記金属チェーン３のピン端面３２ａ，３２ｂと接触するプーリシーブ面１１，１２，２１，２２に押し付けるラッピング処理により、前記油溝４１と前記凸部４２を形成するもので、
前記油溝４１は、第１ラッピングフィルム９１の砥粒面９１ａを前記プーリシーブ面１１，１２，２１，２２に押し付け、前記第１ラッピングフィルム９１をフィルム移送のみさせて施工し、
前記凸部４２は、前記第１ラッピングフィルム９１の砥粒よりも細かい砥粒を付着させた第２ラッピングフィルム９２の砥粒面９２ａを前記プーリシーブ面１１，１２，２１，２２に押し付け、前記第２ラッピングフィルム９２をオシレーションしながらフィルム移送させて施工する。
このため、(1)〜(5)の効果に加え、摩擦係数と耐摩耗性を確保する表面粗さのプロファイルへ変貌させる加工を、シーブ表面粗さ形状のパラメータ管理とリンクする異なるフィルムラッピング処理により施工することで、確実かつ安定的に所望のシーブ表面粗さ形状を得ることができる。
【００６８】
以上、本発明のチェーン式無段変速機用プーリを実施例１に基づき説明してきたが、具体的な構成については、この実施例１に限られるものではなく、特許請求の範囲の各請求項に係る発明の要旨を逸脱しない限り、設計の変更や追加等は許容される。
【００６９】
実施例１では、油膜形成防止パラメータとして、油溝面積パラメータRvkを用いる例を示した。しかし、油膜形成防止パラメータとしては、油溝からの潤滑油排出による油膜形成防止機能を評価するパラメータであれば、油溝面積パラメータRvk以外のパラメータ（例えば、油溝断面積等）を用いる例であっても良い。
【００７０】
実施例１では、摩耗抑制パラメータとして、接触面積パラメータ(Rsm/Delq)/RzDINを用いる例を示した。しかし、摩耗抑制パラメータとしては、ピン端面と接触する凸部の摩耗抑制機能を評価するパラメータであれば、接触面積パラメータ(Rsm/Delq)/RzDIN以外のパラメータ（例えば、平坦面積率等）を用いる例であっても良い。
【符号の説明】
【００７１】
CVT  チェーン式無段変速機
１  プライマリプーリ（入力プーリ）
１１，１２  プーリシーブ面
２  セカンダリプーリ（出力プーリ）
２１，２２  プーリシーブ面
３  金属チェーン
３１  リンクプレート
３２  ピン
３２ａ，３２ｂ  ピン端面
４１  溝部
４２  凸部
４  浸炭焼き入れ工程
５  仕上げ旋盤加工処理工程
６  研削加工処理工程
７  マイクロショット加工処理工程
８  フィルムラッピング加工処理工程
９  ラッピングフィルム
９ａ  砥粒面
９１  第１ラッピングフィルム
９１ａ  砥粒面
９２  第２ラッピングフィルム
９２ａ  砥粒面
【図１】
0005717145.tif 000002
【図２】
0005717145.tif 000003
【図３】
0005717145.tif 000004
【図４】
0005717145.tif 000005
【図５】
0005717145.tif 000006
【図６】
0005717145.tif 000007
【図７】
0005717145.tif 000008
【図８】
0005717145.tif 000009
【図９】
0005717145.tif 000010
【図１０】
0005717145.tif 000011
【図１１】
0005717145.tif 000012
【図１２】
0005717145.tif 000013
【図１３】
0005717145.tif 000014
【図１４】
0005717145.tif 000015
【図１５】
0005717145.tif 000016
【図１６】
0005717145.tif 000017